(57)【要約】【課題】  画像記録材料用支持体の光沢性、表面平滑性、抄紙適性（脱水性）、裁断適性を良化する。【解決手段】  叩解後の保水度が１１０％以上１５０％未満でかつ叩解後の保水度／濾水度の比が０．３５〜０．５５であるパルプで構成されたパルプ紙料を用いて抄紙された原紙を用いている。【選択図】  なし【特許請求の範囲】
【請求項１】
叩解されたパルプを含み、前記パルプの叩解後の保水度が１１０％以上１５０％未満であって、かつ前記パルプの叩解後の保水度／濾水度の比が０．３５〜０．５５であるパルプ紙料が抄紙されてなる原紙を有することを特徴とする画像記録材料用支持体。
【請求項２】
前記パルプが、アスペン材、アカシア材、かえで材、及びポプラ材の少なくとも一種からなる広葉樹漂白クラフトパルプである請求項１に記載の画像記録材料用支持体。
【請求項３】
前記パルプ紙料が、アニオン性コロイダルシリカを更に含む請求項１又は２に記載の画像記録材料用支持体。
【請求項４】
前記アニオン性コロイダルシリカの含有量が、前記パルプに対して０．００５〜０．５質量％である請求項３に記載の画像記録材料用支持体。
【請求項５】
前記原紙は、ダンディロールを有する抄紙機を用いて抄紙された請求項１〜４のいずれか１項に記載の画像記録材料用支持体。
【請求項６】
前記原紙は、少なくとも一方の側の表面がポリオレフィン樹脂で被覆されてなる請求項１〜５のいずれか１項に記載の画像記録材料用支持体。
【請求項７】
電子写真用受像材料、感熱発色記録用材料、昇華転写受像材料、熱転写受像材料、銀塩写真感光材料、及びインクジェット記録媒体より選択されるいずれかに用いられる請求項１〜６のいずれか１項に記載の画像記録材料用支持体。
【発明の詳細な説明】
【技術分野】
【０００１】
本発明は、画像記録材料用支持体に関し、詳しくは、写真ライクな高画質画像の記録を行なう画像記録材料（例えばフォト光沢紙）を構成するのに好適な画像記録材料用支持体に関する。
【背景技術】
【０００２】
近年、情報産業の急速な発展に伴ない、種々の情報処理システムが開発され、その情報処理システムに適した記録方法及び装置も開発されて、各々実用化されている。
【０００３】
実用化されている記録方法として、銀塩写真法以外に電子写真法、インクジェット記録方法、感熱記録方法、昇華転写法、熱転写法などが挙げられる。そして、画像が鮮鋭で色合いが鮮やかであると共に、高光沢性の高画質画像が得られることが要求されるのは上記いずれの記録方法においても同様である。
【０００４】
上記の記録方法のうち、例えばインクジェット記録方法は、多種の記録材料に記録可能なこと、ハード（装置）が比較的安価であること、コンパクトであること、静粛性に優れること等の点から、オフィスは勿論、いわゆるホームユースにおいても広く用いられるようになっている。そして近年では、インクジェットプリンタの高解像度化やハード（装置）の発展に伴ない、インクジェット記録用の媒体も各種開発され、近年ではいわゆる写真ライクな高画質記録物を得ることも可能になってきた。
【０００５】
そして、いわゆる写真ライクな高画質記録物を得ることを目的とするフォト光沢紙の用途においては、特に光沢性、表面平滑性、銀塩写真に類似した印画紙状の風合い等が要求されている。
【０００６】
写真ライクな高画質画像の記録には、被記録体であるインクジェット記録用の媒体のもつ特性に寄与するところが少なくないが、該媒体を構成する基材（すなわち支持体）の影響も受けやすいことから、基材自体の特性を加味した検討が不可欠である。例えば、基材表面の光沢、平面性（特に平滑さ）などが重要なファクターとなる。一方、製造上の観点からは、抄紙時の脱水を良好に行ない得る抄紙適性を有していることが求められると共に、所望サイズに裁断する際の切れ具合（切れ味）も良好で裁断適性も具えていることが望ましい。
【０００７】
基材（支持体）の特性のうち、基材表面の光沢や平面性（特に平滑さ）等を向上させる観点から、叩解前のパルプの保水度を各パルプ毎に特定して原紙を抄紙することが開示されている（例えば、特許文献１〜２参照）。しかし、原紙を構成するパルプの一部の保水度を特定するのみでは、必ずしも光沢や平面性（特に平滑さ）の向上効果を充分に高めることは困難であり、加えて抄紙時の脱水性、裁断適性について充分な向上効果を得るまでにも至っていない。
【０００８】
また、原紙の保水度を特定の範囲（例えば１２０〜１９０％）に規定した写真印画紙用支持体に関する開示がある（例えば、特許文献３〜４参照）。確かに、保水度を最適な範囲に調整することによって、高画質化についてはある程度の向上効果が期待されるものの、単にパルプの叩解後における保水度をコントロールするのみでは、やはり光沢や平面性（特に平滑さ）、脱水性、裁断適性の向上効果を飛躍的に向上させることは困難である。
【０００９】
このように従来の技術では、近年要求されている写真ライクな高画質記録に対する適性付与の点では未だ不充分であり、更なる技術の向上が不可欠であるのが実状である。
【特許文献１】特開平７−６１１１１号公報
【特許文献２】特開平１０−２３２４５８号公報
【特許文献３】特開平２−３０８２４２号公報
【特許文献４】特開平１０−１０４７９０号公報
【発明の開示】
【発明が解決しようとする課題】
【００１０】
上記のように、原紙を構成するパルプ毎の保水度については、従来から種々検討がなされているが、原紙を最終的に構成するパルプの全体の保水度や、保水度と濾水度との間の関係に関する検討は少なく、これまで充分な検討がなされていないのが現状である。
【００１１】
本発明は、上記に鑑みなされたものであり、裁断適性（切れ味）を具えると共に、高光沢で表面平滑性に優れ、抄紙適性（脱水性）の良好な画像記録材料用支持体を提供することを目的とし、該目的を達成することを課題とする。
【課題を解決するための手段】
【００１２】
本発明は、画像記録材料に用いられる支持体の光沢性、平滑性等を向上させて記録画像の高画質化を図るには、原紙を構成する単一パルプの全体、あるいは複数のパルプが混合されるときには混合パルプの全体の保水度が重要であり、さらにその保水度と濾水度との間の関係が重要であるとの知見を得、かかる知見に基づいて達成されたものである。
前記課題を達成するための具体的手段は以下の通りである。
【００１３】
＜１＞  叩解されたパルプを含み、前記パルプの叩解後の保水度が１１０％以上１５０％未満であって、かつ前記パルプの叩解後の保水度／濾水度の比が０．３５〜０．５５であるパルプ紙料が抄紙されてなる原紙を有することを特徴とする画像記録材料用支持体である。
＜２＞  前記パルプが、アスペン材、アカシア材、かえで材、及びポプラ材の少なくとも一種からなる広葉樹漂白クラフトパルプである前記＜１＞に記載の画像記録材料用支持体である。
【００１４】
＜３＞  前記パルプ紙料が、アニオン性コロイダルシリカを更に含む前記＜１＞又は＜２＞に記載の画像記録材料用支持体である。
＜４＞  前記アニオン性コロイダルシリカの含有量が、前記パルプに対して０．００５〜０．５質量％である前記＜３＞に記載の画像記録材料用支持体である。
＜５＞  前記原紙は、ダンディロールを有する抄紙機を用いて抄紙された前記＜１＞〜＜４＞のいずれか１つに記載の画像記録材料用支持体である。
【００１５】
＜６＞  前記原紙は、少なくとも一方の側の表面がポリオレフィン樹脂で被覆されてなる前記＜１＞〜＜５＞のいずれか１つに記載の画像記録材料用支持体である。
＜７＞  電子写真用受像材料、感熱発色記録用材料、昇華転写受像材料、熱転写受像材料、銀塩写真感光材料、及びインクジェット記録媒体より選択されるいずれかに用いられる前記＜１＞〜＜６＞のいずれか１つに記載の画像記録材料用支持体である。
【発明の効果】
【００１６】
本発明によれば、裁断適性（切れ味）を具えると共に、高光沢で表面平滑性に優れ、抄紙適性（脱水性）の良好な画像記録材料用支持体を提供することができる。
【発明を実施するための最良の形態】
【００１７】
本発明においては、抄紙に用いるパルプ紙料を、叩解後の保水度と保水度／濾水度の比との双方を特定の範囲に調整したパルプで構成したことを特徴とするものである。以下、本発明の画像記録材料用支持体について詳細に説明する。
【００１８】
本発明の画像記録材料用支持体は、叩解され、叩解後の保水度が１１０％以上１５０％未満であって、かつ叩解後の保水度／濾水度の比が０．３５〜０．５５であるパルプ（以下、「本発明に係るパルプ」ともいう。）を含むパルプ紙料を用いて抄紙した原紙（以下、「本発明に係る原紙」ともいう。）で構成されたものである。
【００１９】
本発明においては、原紙を抄紙する際、原紙中のパルプ毎の保水度、あるいは原紙を最終的に構成するパルプ全体の保水度のみを特定の範囲に調整するのではなく、パルプ全体の保水度の調整と共に、保水度／濾水度の比を特定の範囲に調整することで、抄紙された原紙の膨潤／収縮率を小さくすることができるので、高光沢性で、表面凹凸の少ない平滑性、裁断適性（裁断時の切れ味）に優れると共に、脱水性を保持して抄紙適性を効果的に向上させることができる。
【００２０】
本発明の画像記録材料用支持体は、基体をなす原紙のみからなる支持体、あるいは基体をなす原紙の表面に該表面の少なくとも一部を被覆するポリエチレン等の樹脂被覆層が設けられた支持体又は、原紙の上に下塗り層等の少なくとも一つの層が設けられた支持体など、いずれに構成された支持体であってもよい。基体のみからなる場合は、本発明に係る原紙のみで構成することができ、単一の原紙のみ、あるいは複数貼合わされた原紙のみで構成することができる。
【００２１】
以下、本発明に係る原紙について詳細に説明する。
本発明に係る原紙は、叩解後の保水度が１１０％以上１５０％未満であるパルプ（本発明に係るパルプ）を用いてなる。
【００２２】
保水度とは、ＪＡＰＡＮ ＴＡＰＰＩ紙パルプ試験方法  Ｎｏ．２６：２０００（パルプ−保水度試験方法）に記載された規格に基づいて測定されるものである。これは、遠心力によりパルプ懸濁液を脱水し、脱水後のパルプの保水度を測定する方法によるものであり、具体的には、叩解したパルプ懸濁液を適当な遠心カップと呼ばれる濾過容器で吸引瀘過した後、容器ごとに遠心分離機の沈澱管中に入れて一定条件で一定時間遠心分離し、遠心脱水した湿潤パルプを取出して秤量する。次いで、１０５℃で乾燥を行ない、遠心脱水後の湿潤パルプを絶乾する。そして、遠心脱水後の湿潤パルプの質量をＡとし、絶乾後のパルプの質量をＢとし、保水度（％）＝（Ａ−Ｂ）／Ｂ×１００から算出される値である。
【００２３】
抄紙前のパルプ紙料を構成する本発明に係るパルプの保水度を特に上記範囲とすることにより、パルプの膨張／収縮率が低く抑えられ、良好な平面性、すなわち高光沢で凹凸の少ない平滑な表面性状、裁断適性を得ることができる。
【００２４】
換言すれば、前記保水度が、１１０％未満であると、裁断したときの切れ具合（切れ味）が悪化してしまい、１５０％以上であると、脱水性の低下に伴ない乾燥収縮が悪くなり平滑さが悪化して良好な平面性状が得られない。
上記の中でも、保水度としては１２０〜１４０％が好ましい。
【００２５】
上記のように、叩解後の保水度を上記範囲に調整しようとする場合、例えば、パルプ種の選定やパルプ紙料としたときのパルプ濃度によって、あるいは叩解機の刃型の刃幅、刃角度、刃材質等の選定、刃の回転数の調整によって、好適に保水度の調整を行なうことができる。
【００２６】
また、本発明においては更に、叩解後の保水度を上記範囲とすると共に、原紙の抄紙に用いるパルプの、叩解後における保水度／濾水度の比を０．３５〜０．５５の範囲とする。
【００２７】
すなわち、本発明においては、パルプの保水度のみならず、保水度／濾水度の比を上記の特定範囲とすることが重要であり、抄紙前のパルプ紙料を構成する本発明に係るパルプの保水度／濾水度の比が特に上記範囲であると、抄紙時の脱水操作（ワイヤーパート）を良好に行なうことが可能であり、地合のとれた高光沢で平滑な表面性状とすることができる。
【００２８】
換言すれば、前記保水度／濾水度の比が、０．３５未満であると、分散不良を伴なって地合がとれず、凹凸が頻出し平滑さがなくなると共に、光沢が低下してしまい、逆に０．５５を超えると、脱水性が悪くなり平滑性が悪化すると共に、抄紙適性を損なう。
前記保水度／濾水度の比の中でも、０．３６〜０．５３が好ましく、０．３８〜０．５０がより好ましい。
【００２９】
なお、濾水度とは、カナダ標準濾水度（Ｃ.Ｓ.Ｆ）を意味し、ＪＩＳ−Ｐ８１２１の「パルプの濾水度試験方法」におけるカナダ標準形試験方法にしたがって測定される値である。濾水度は、２３０〜４００ｍｌが好ましく、２６０〜３７０ｍｌがより好ましい。
なお、濾水度は、小さすぎるとパルプの収縮率が大きくなり縮みやすく、凹凸が頻出し平滑さが悪化すると共に、樹脂被覆した場合に樹脂層／支持体間が剥がれて空気で点状に膨れる点状膨れが頻出しやすく、逆に大きすぎると、分散不良を伴なって地合がとれず、光沢や点状膨れの程度が悪化することがある。また、濾水度が適正でないときには裁断適性も悪化する。
【００３０】
本発明に係るパルプとしては、特に制限されるものではなく、アスペン材、アカシア材、かえで材、ポプラ材、ユーカリ材などのＬＢＫＰ（広葉樹晒クラフトパルプ）、スプルース材、ダグラスファー材などのＮＢＫＰ（針葉樹晒クラフトパルプ）、ＬＢＳＰ、ＮＢＳＰ、ＬＤＰ、ＮＤＰ、ＬＵＫＰ、ＮＵＫＰなどが挙げられる。これらは、一種単独で用いる以外に、二種以上を適宜選択して併用することもできる。
【００３１】
本発明に係るパルプには、不純物の少ないパルプを使用するのが好適であり、漂白処理を行なって白色度を向上させたパルプ（漂白パルプ）を使用することも有用である。
【００３２】
上記のうち、本発明に係るパルプとしては、夾雑物、色相の点で、漂白処理を行なって白色度を向上させた広葉樹漂白クラフトパルプ（漂白ＬＢＫＰ）が好ましく、中でもアスペン材、アカシア材、かえで材、及びポプラ材より選択される少なくとも一種からなる広葉樹漂白クラフトパルプ（漂白ＬＢＫＰ）が特に好ましい。
これらの漂白ＬＢＫＰは、各々単独で、あるいは漂白ＬＢＫＰを二種以上混合した混合パルプとして、又は漂白ＬＢＫＰの一種もしくは二種以上と該漂白ＬＢＫＰ以外の前記他のパルプの一種もしくは二種以上との混合パルプとして、好適に用いることができる。
【００３３】
本発明に係る原紙中、つまり該原紙を抄紙するためのパルプ紙料中における、本発明に係るパルプ（特に漂白ＬＢＫＰ）の含有濃度は、上記の保水度及び保水度／濾水度の比により異なるが、６０質量％以上が好ましく、８０質量％以上がより好ましい。すなわち、叩解後の保水度及び保水度／濾水度の比を既述の範囲とした本発明に係るパルプの濃度が上記範囲にあると、抄紙された原紙の膨潤／収縮率が低く抑えられ、高光沢性で、表面凹凸の少ない平滑性、裁断適性（裁断時の切れ味）に優れると共に、脱水性を保持して抄紙適性を効果的に向上させることができる。
【００３４】
抄紙前のパルプ紙料には、アニオン性コロイダルシリカを更に含有することができる。すなわち、アニオン性コロイダルシリカの添加後に抄紙して本発明に係る原紙とすることが好適である。アニオン性コロイダルシリカの含有により、脱水性を高め得る（すなわち濾水助剤として機能する。）以外に、特に裁断する際の切れ味、すなわち裁断適性を向上させるのに有効である。
【００３５】
前記アニオン性コロイダルシリカの比表面積としては、１００〜１０００ｍ2／ｇの範囲が好ましく、平均粒子径としては１〜２０ｎｍの範囲が好ましい。
【００３６】
前記アニオン性コロイダルシリカを含有する場合の含有量としては、上記した裁断適性の向上及び脱水性向上の点で、本発明に係るパルプの量に対して、０．００５〜０．５質量％が好ましく、０．０１〜０．２質量％がより好ましい。
【００３７】
本発明に係るパルプを叩解したパルプ紙料を用いて抄紙するための抄紙機には、特に制限はなく、従来公知の抄紙機の中から適宜選択して用いることができる。例えば、振巾１０ｍｍ以上のシェーキング装置を備えた長網抄紙機等を挙げることができ、平面性向上の点で、ダンディロールを有する抄紙機（例えば、６０〜１００メッシュのワイヤーからなるダンディロールを備えた抄紙機）が好ましい。
【００３８】
本発明に係る原紙中には、高級脂肪酸、アルキルケテンダイマー等のサイズ剤、炭酸カルシウム、タルク、酸化チタン等の白色顔料、スターチ、ポリアクリルアミド、ポリビニルアルコール等の紙力増強剤、蛍光増白剤、ポリエチレングリコール類等の水分保持剤、分散剤、４級アンモニウム等の柔軟化剤などを適宜添加することができる。
【００３９】
また、原紙の坪量としては、３０〜２５０ｇが好ましく、特に５０〜２００ｇが好ましい。原紙の厚さとしては、４０〜２５０μｍが好ましい。
【００４０】
本発明に係る原紙は、抄紙段階又は抄紙後にカレンダー処理を行なうことによりより高度の平滑性を付与するようにすることもできる。
原紙の密度としては、０．７〜１．２ｇ／ｍ2（ＪＩＳ  Ｐ−８１１８）が一般的である。また、原紙の剛度としては、ＪＩＳ  Ｐ−８１４３に規定される条件で２０〜２００ｇが好ましい。
【００４１】
原紙の表面には表面サイズ剤を塗布してもよい。表面サイズ剤としては、前記原紙中に添加可能なサイズ剤と同様のものを使用できる。
また、原紙のｐＨは、ＪＩＳ  Ｐ−８１１３で規定される熱水抽出法による測定値で５〜９であるのが好ましい。
【００４２】
本発明の画像記録材料用支持体が、本発明に係る原紙の表面を樹脂被覆してなる場合、原紙の表面及び裏面の少なくとも一方に、該表面及び／又は裏面の少なくとも一部が被覆されるように、ポリオレフィン樹脂（例えば、ポリエチレン、ポリプロピレン）を設けることができる。ポリエチレンで構成する場合、主として低密度のポリエチレン（ＬＤＰＥ）及び／又は高密度のポリエチレン（ＨＤＰＥ）が好適であるが、他のＬＬＤＰＥやポリプロピレン等も一部使用することができる。
【００４３】
ポリオレフィン（例えばポリエチレン）よりなるポリオレフィン層、例えばポリエチレン層を設けた構成とする場合、画像記録材料を作製する際に画像記録材料用支持体の記録層が形成される側のポリエチレン層は、一般に広く写真用印画紙で行なわれているように、ルチル又はアナターゼ型の酸化チタン、蛍光増白剤、群青をポリエチレン中に添加し、不透明度、白色度及び色相を改良したものが好ましい。ここで、酸化チタン含有量としては、ポリエチレンに対して概ね３〜２０質量％が好ましく、４〜１３質量％がより好ましい。
【００４４】
前記ポリオレフィン層の厚みには、特に限定はなく、表面及び裏面ともに１０〜５０μｍが好適である。
【００４５】
さらに、ポリオレフィン層上には、画像の記録を担う記録層（例えば、インクジェット記録媒体に用いられる画像記録材料用支持体の場合はインク受容層；記録層については後に略説する。）との密着性を付与する目的で、下塗り層を設けることもできる。下塗り層としては、水性ポリエステル、ゼラチン、ポリビニルアルコール（ＰＶＡ）が好ましく、下塗り層の厚みとしては０．０１〜５μｍが好ましい。
【００４６】
本発明の画像記録材料用支持体が、本発明に係る原紙の表面及び／又は裏面がポリオレフィン（例えばポリエチレン）で被覆されたポリオレフィン被覆紙（例えばポリエチレン被覆紙）として構成された場合には、光沢紙として用いることができ、また、ポリエチレン等のポリオレフィンを原紙表面上に溶融押し出してコーティングする際に、いわゆる型付け処理を行なって通常の写真印画紙で得られるようなマット面や絹目面を形成した形態の支持体として使用することもできる。
【００４７】
本発明の画像記録材料用支持体は、本発明に係る原紙の一方の表面（特に、画像記録材料の作製に用いられたときに記録層が形成される側と逆側の表面）にバックコート層を設けることもできる。このバックコート層は、白色顔料や水性バインダー、その他の成分を添加、含有させて構成することができる。
【００４８】
前記バックコート層に添加可能な白色顔料としては、例えば、軽質炭酸カルシウム、重質炭酸カルシウム、カオリン、タルク、硫酸カルシウム、硫酸バリウム、二酸化チタン、酸化亜鉛、硫化亜鉛、炭酸亜鉛、サチンホワイト、珪酸アルミニウム、珪藻土、珪酸カルシウム、珪酸マグネシウム、合成非晶質シリカ、コロイダルシリカ、コロイダルアルミナ、擬ベーマイト、水酸化アルミニウム、アルミナ、リトポン、ゼオライト、加水ハロイサイト、炭酸マグネシウム、水酸化マグネシウム等の白色無機顔料、スチレン系プラスチックピグメント、アクリル系プラスチックピグメント、ポリエチレン、マイクロカプセル、尿素樹脂、メラミン樹脂等の有機顔料等が挙げられる。
【００４９】
バックコート層に添加可能な水性バインダーとしては、例えば、スチレン／マレイン酸塩共重合体、スチレン／アクリル酸塩共重合体、ポリビニルアルコール、シラノール変性ポリビニルアルコール、澱粉、カチオン化澱粉、カゼイン、ゼラチン、カルボキシメチルセルロース、ヒドロキシエチルセルロース、ポリビニルピロリドン等の水溶性高分子、スチレンブタジエンラテックス、アクリルエマルジョン等の水分散性高分子等が挙げられる。
【００５０】
また、バックコート層に添加可能なその他の成分として、消泡剤、抑泡剤、染料、蛍光増白剤、防腐剤、耐水化剤等を挙げることができる。
【００５１】
本発明の画像記録材料用支持体の好ましい実施態様、用途としては、特に制限はなく、表面の平面性、特に高光沢性、平滑さ、及び抄紙時の脱水性（抄紙適性）を具備し、高品質な画像記録が要求される各種用途に好適に用いることができ、具体的に後述するインクジェット記録媒体をはじめそのほか、電子写真用受像材料、感熱発色記録用材料、昇華転写受像材料、熱転写受像材料、銀塩写真感光材料、印刷用紙などの支持材料として好適である。
【００５２】
−インクジェット記録媒体−
インクジェット記録媒体は、既述した本発明の画像記録材料用支持体と、該支持体の少なくとも一面に設けられた少なくとも一層のインク受容層（記録層）と、必要に応じ更に他の層とを設けた構成を有し、前記インク受容層上にインクを吐出して記録し、乾燥させて画像を得る方式に用いられる材料、等が挙げられる。吐出には一般にインクジェットプリンタが用いられる。
前記インク受容層は、無機もしくは有機の微粒子（好ましくはシリカ微粒子）と水溶性樹脂（好ましくはＰＶＡ等）とを少なくとも用いて構成でき、必要に応じて水溶性樹脂を架橋し得る架橋剤、媒染剤、界面活性剤等の他の成分を更に用いて構成することができる。
【００５３】
−電子写真用受像材料−
電子写真用受像材料は、本発明の画像記録材料用支持体と、該支持体の少なくとも一面に設けられた少なくとも一層のトナー受像層（記録層）を有し、必要に応じて適宜選択したその他の層、例えば、表面保護層、中間層、下塗り層、クッション層、帯電調節（防止）層、反射層、色味調整層、保存性改良層、接着防止層、アンチカール層、平滑化層などを有してなる。これらの各層は単層構造であってもよいし、積層構造であってもよい。
【００５４】
−銀塩写真感光材料−
銀塩写真感光材料としては、例えば、本発明の画像記録材料用支持体上に、少なくともＹＭＣに発色する感光層（記録層）を設けた構成を有し、焼付露光された後に複数の処理槽内を順次浸漬しながら通過させることによって発色現像、漂白定着、水洗を行ない、乾燥させて画像を得るハロゲン化銀写真方式に用いられる材料、等が挙げられる。
【００５５】
−熱転写受像材料−
熱転写受像材料としては、例えば本発明の画像記録材料用支持体上に少なくとも受像層（記録層）を設けた構成を有し、少なくとも熱溶融性インク層が支持体に設けられた熱転写材料を感熱ヘッドにより加熱して熱溶融性インク層からインクを溶融転写させる方式に用いられる材料、等が挙げられる。
【００５６】
−感熱発色記録用材料−
感熱発色記録用材料としては、例えば、本発明の画像記録材料用支持体上に、少なくとも熱発色層（記録層）を設けた構成を有し、感熱ヘッドによる加熱と紫外線等による定着の繰り返しにより加熱発色させて画像形成するサーモオートクローム方式（ＴＡ方式）に用いられる材料、等が挙げられる。
【００５７】
−昇華転写受像材料−
昇華転写受像材料としては、例えば本発明の画像記録材料用支持体上に少なくとも受像層（記録層）を設けた構成を有し、少なくとも熱拡散性色素（昇華性色素）を含有するインク層が支持体に設けられた昇華転写材料を感熱ヘッドにより加熱してインク層から熱拡散性色素を転写させる昇華転写方式に用いられる材料、等が挙げられる。
【００５８】
上記したインクジェット記録媒体、電子写真用受像材料、感熱発色記録用材料、昇華転写受像材料、熱転写受像材料、又は銀塩写真感光材料では、少なくとも各々の材料に対応した記録層（インク受容層、トナー受像層、熱発色層、受像層、又は感光層）が本発明の画像記録材料用支持体又は該画像記録材料用支持体を構成する下塗り層の上に設けられる。
【実施例】
【００５９】
以下、実施例により本発明を説明するが、本発明はこれらの実施例に限定されるものではない。なお、実施例中の「％」は、特に指定しない限り質量基準である。
【００６０】
（実施例１）
アカシア材クラフトパルプ（ＬＢＫＰ；以下、パルプＡと称する。）と、アスペン材クラフトパルプ（ＬＢＫＰ；以下、パルプＤと称する。）とのパルプ混合物（パルプＡ／パルプＤ＝５／５［質量比］）を、叩解機（ＡＷＮ３０型、相川鉄工（株）製；刃構成：刃巾／溝巾＝３ｍｍ／１．５ｍｍ、刃の回転数：１０００ｒ.ｐ.ｍ.）により叩解し、保水度１１５％、カナダ標準濾水度（Ｃ.Ｓ.Ｆ）３３０ｍｌのパルプスラリー（パルプ紙料）を得た。このとき、保水度／濾水度の比は０．３５であった。
【００６１】
なお、保水度は、既述のように、叩解後のパルプ懸濁液を濾過容器（遠心カップ）に入れて吸引瀘過した後、濾過容器ごとに遠心分離機にセットし、遠心力３０００Ｇの条件で１５分間遠心分離を行ない、脱水後のパルプを取出して秤量すると共に（遠心分離後のパルプの質量Ａ）、更に１０５℃で乾燥を行なって絶乾させ、再度秤量し（絶乾後のパルプの質量Ｂ）、保水度（％）＝（Ａ−Ｂ）／Ｂ×１００の式から測定した。
また、カナダ標準濾水度（Ｃ.Ｓ.Ｆ）の測定は、カナデアンスタンダードフリーネスタ（東洋精機製作所社製）を用いて、ＪＩＳ−Ｐ８１２１に準じて行ない、得られた値を用いて保水度／濾水度の比を求めた。結果は下記表１に示す。
【００６２】
次いで、このパルプスラリーを濃度約３．５％に調整した後、これにアニオン性ポリアクリルアミド（アクリル酸／アクリルアミド＝１０／９０［モル比］、平均分子量約１，１００，０００）１．０％、硫酸アルミニウム１．０％、ポリアミドポリアミンエピクロルヒドリン０．１％、及びエポキシ化ベヘン酸アミド０．５％を添加、攪拌し、さらに水酸化ナトリウムを添加してパルプスラリーのｐＨを７．０に調整した。さらに、カチオン性ポリアクリルアミド（分子量９０，０００、カチオン価２．８ｍｌ／ｇ）０．５％、及び消泡剤０．１％を更に添加、攪拌してパルプスラリーの濃度を１．０％とした後、アニオン性コロイダルシリカ（ＢＭＡ−Ｏ、日産エカノーベル社製）０．０５％を添加、攪拌した。その後、８０メッシュワイヤーからなるダンディロールを備えた長網抄紙機を用いて脱水、乾燥を行ない、秤量２０５ｇ／ｍ2で厚さ１９９μｍの原紙を抄造し、支持体用原紙を得た。なお、添加した成分量（％）は、いずれもパルプに対する絶乾質量比（対パルプ％）である。
【００６３】
次に、得られた支持体用原紙のワイヤー面にコロナ放電処理を行なった後、溶融押出機を用いて高密度ポリエチレンを厚さ３５μｍとなるようにコーティングした。さらに、支持体用原紙のコーティングした側と反対側となるフェルト面にコロナ放電処理を行ない、その後に溶融押出機を用いて、二酸化チタン１２％及び蛍光増白剤０．０１％を含む低密度ポリエチレンを厚さ４３μｍとなるようにコーティングし、本発明の支持体（画像記録材料用支持体）を得た。
【００６４】
（実施例２〜６）
実施例１において、パルプ混合物のパルプ種および組成比（質量比）、カナダ標準濾水度（Ｃ.Ｓ.Ｆ）及び保水度、並びにコロイダルシリカの量を下記表１に示すように各々代えたこと以外、実施例１と同様にして、秤量２０５ｇ／ｍ2で厚さ２００μｍの原紙を抄造し、支持体用原紙を得た後、本発明の支持体を作製した。
【００６５】
（比較例１〜６）
実施例１において、長網抄紙機をダンディロールを有しない長網抄紙機に代える（比較例５を除く。）と共に、パルプ混合物のパルプ種および組成比（質量比）、カナダ標準濾水度（Ｃ.Ｓ.Ｆ）及び保水度、並びにコロイダルシリカの量を下記表１に示すように各々代えたこと以外、実施例１と同様にして、秤量２０５ｇ／ｍ2で厚さ２００μｍの原紙を抄造し、支持体用原紙を得た後、比較用の支持体を作製した。
【００６６】
【表１】
2006200070.tif 000002
【００６７】
（評価）
〔支持体用原紙の評価〕
１．脱水性（抄紙適性）
上記の各実施例及び各比較例において、パルプ試料（パルプスラリー）に各種薬品が添加されてなる支持体用原紙の各々について、Ｔａｐｐｉ  Ｔ２２１に準じて濾水時間を測定し、脱水性の評価を行なった。このとき、濾水時間が１８秒以下の場合を「５」、１９〜２３秒の場合を「４」、２４〜２８秒の場合を「３」、２９〜３３秒の場合を「２」、３４秒以上の場合を「１」として５段階評価を行なった。評価結果は下記表２に示す。
【００６８】
〔支持体の評価〕
上記より得た本発明の支持体並びに比較用の支持体について、下記の評価を行なった。評価結果は下記表２に示す。
２．光沢感（写像性）
各支持体について、スガ試験機（株）製の写像性測定器ＩＣＭ−１を用いて、表面の６０°写像性Ｃ値を測定した（くし幅２ｍｍ）。この測定値が、Ｃ＞６０の場合を「５」、６０≧Ｃ＞５５の場合を「４」、５５≧Ｃ＞５０の場合を「３」、５０≧Ｃ＞４５の場合を「２」、Ｃ≦４５の場合を「１」として５段階評価を行なった。
【００６９】
３．表面平滑性
各支持体について、ナノメトロ１１０Ｆ（黒田精工（株）製）を用いて、カットオフ１〜３ｍｍでの中心面平均粗さＳを測定し、支持体表面の平滑さ（表面平滑性）を評価する指標とした。この測定値が、Ｓ＜０．３０の場合を「５」、０．３０≦Ｓ＜０．３３の場合を「４」、０．３３≦Ｓ＜０．３５の場合を「３」、０．３５≦Ｓ＜０．４０の場合を「２」、０．４０≦Ｓの場合を「１」として５段階評価を行なった。
【００７０】
４．裁断適性（切れ味）
各支持体について、オートカッターＦＣＴ３０Ｋ（富士写真フイルム（株）製）を用いて裁断した。裁断時の切れ具合を、毛羽立ちがほとんど認められない場合を「５」、毛羽立ちが認められるが実用上許容範囲内である場合を「４」、毛羽立ちが認められ、実用上許容範囲外である場合を「３」、毛羽立ちが明らかに認められる場合を「２」、毛羽立ちが顕著である場合を「１」として５段階評価し、裁断適性を評価する指標とした。
【００７１】
【表２】
2006200070.tif 000003
【００７２】
前記表２に示すように、実施例では、脱水性が良好で抄紙適性が良好であると共に、高光沢性で平滑さに優れ、裁断適性の良好な支持体を得ることができた。また、実施例１と実施例２との関係にて示されるように、コロイダルシリカの含有により裁断時の切れ具合（切れ味）が良好になり、裁断適性を付与に有効であった。上記から、本発明の画像記録材料用支持体を用いて作製された画像記録材料は、写真ライクな高光沢で高品質の画像記録を行なうことができる。
【００７３】
これに対し、比較例では、脱水性（抄紙適性）、並びに光沢、平滑性及び裁断適性の全てを満足することはできなかった。表１に示すように、保水度／濾水度比が０．３５〜０．５５の範囲を満たさない比較用の支持体では、平滑性（滑らかさ）の低下が著しく、１１０％≦保水度＜１５０％を満たす場合でも平滑性は大きく劣っていた。また、保水度が１５０％を超える場合に（比較例１，３参照）、脱水性の低下が大きく、良好な平面性状が得られなかった。